(57)【特許請求の範囲】
【請求項１】
塗布、焼付けにより絶縁皮膜を形成しうる樹脂と、沸点が１６０℃以上の、炭素数が１０以上の化合物である、一級アルコール、二級アルコール、一級チオールおよび二級チオールからなる群から選ばれる少なくとも１種の還元剤を含有する、絶縁塗料。
【請求項２】
前記還元剤の含有量が、樹脂固形分に対して１質量％以上３０質量％以下である、請求項１記載の絶縁塗料。
【請求項３】
前記還元剤が還元性のヒドロキシ基を有する化合物である、請求項１又は２記載の絶縁塗料。
【請求項４】
前記還元剤がヒドロキシ基を有するテルペノイドである、請求項１〜３のいずれか記載の絶縁塗料。
【請求項５】
前記還元剤が、シトロネロール、ゲラニオール及びドデカンチオールからなる群より選ばれる、請求項１又は２記載の絶縁塗料。
【請求項６】
焼付塗布層である１層又は２層以上の絶縁皮膜を導体上に有する絶縁電線であって、該絶縁皮膜の少なくとも１層中に沸点が１６０℃以上の、炭素数が１０以上の化合物である、一級アルコール、二級アルコール、ポリオール、一級チオール、二級チオールおよび糖類からなる群から選ばれる少なくとも１種の還元剤が含まれる、絶縁電線。
【請求項７】
前記還元剤の含有量が、樹脂固形分に対して１質量％以上３０質量％以下である、請求項６記載の絶縁電線。
【請求項８】
前記還元剤が還元性のヒドロキシ基を有する化合物である、請求項６又は７記載の絶縁電線。
【請求項９】
前記還元剤がヒドロキシ基を有するテルペノイドである、請求項６〜８のいずれか記載の絶縁電線。
【請求項１０】
前記還元剤が、シトロネロール、ゲラニオール及びドデカンチオールからなる群より選ばれる、請求項６又は７記載の絶縁電線。
【請求項１１】
塗布、焼付けにより絶縁皮膜を形成しうる樹脂を含む絶縁塗料を導体上に塗布、焼付けする工程を含む絶縁電線の製造方法であって、前記絶縁塗料中に沸点が１６０℃以上の、炭素数が１０以上の化合物である、一級アルコール、二級アルコール、ポリオール、一級チオール、二級チオールおよび糖類からなる群から選ばれる少なくとも１種の還元剤を含有する、絶縁電線の製造方法。
【請求項１２】
塗布、焼付けにより絶縁皮膜を形成しうる樹脂を含む絶縁塗料を導体上に塗布、焼付けすることにより絶縁皮膜を形成し、絶縁皮膜上に沸点が１６０℃以上の、炭素数が１０以上の化合物である、一級アルコール、二級アルコール、ポリオール、一級チオール、二級チオールおよび糖類からなる群から選ばれる少なくとも１種の還元剤を塗布、焼付けする、絶縁電線の製造方法。
【請求項１３】
沸点が１６０℃以上の、炭素数が１０以上の化合物である、一級アルコール、二級アルコール、ポリオール、一級チオール、二級チオールおよび糖類からなる群から選ばれる少なくとも１種の還元剤を導体上に塗布、焼付けし、さらに塗布、焼付けにより絶縁皮膜を形成しうる樹脂を含む絶縁塗料を塗布、焼付けすることにより絶縁皮膜を形成する、絶縁電線の製造方法。
【請求項１４】
前記還元剤が還元性のヒドロキシ基を有する化合物である、請求項１１〜１３のいずれか１項記載の絶縁電線の製造方法。
【請求項１５】
前記還元剤がヒドロキシ基を有するテルペノイドである、請求項１１〜１４のいずれか１項記載の絶縁電線の製造方法。
【請求項１６】
前記還元剤が、シトロネロール、ゲラニオール及びドデカンチオールからなる群より選ばれる、請求項１１〜１３のいずれか１項記載の絶縁電線の製造方法。
【発明の詳細な説明】
【技術分野】
【０００１】
本発明は、絶縁塗料、絶縁電線、及び絶縁電線の製造方法に関する。
【背景技術】
【０００２】
従来から、導体を絶縁皮膜で被覆した絶縁電線は、モーターや変圧器などの各種電気機器用の電気コイルに使用されている。この電気コイルを形成する絶縁電線には、導体への密着性、電気絶縁性及び耐熱性が必要とされている。特に近年は、宇宙用電気機器、航空機用電気機器、原子力用電気機器、エネルギー用電気機器、自動車用電気機器については、小型化や軽量化とともに、高性能化が求められている。例えば、モーター等の回転電機や変圧器には、従来にも増して高出力化が必要とされている。
さらに近年、機器の小型化、軽量化の傾向に伴い、回転電機についてもより小型、軽量で、しかも高性能のものが要求されるようになってきた。この要求に応えるには、モーターのコアに、より多くの絶縁電線を巻き付ける必要があるが、コアのスロット中に可能な限り多くの絶縁電線を押し込めるために、絶縁電線の絶縁皮膜の高密着化への要求が高まっている。そこで、高温に晒された後の酸化皮膜生成による密着力低下の抑制が必要とされている。【０００３】
絶縁皮膜の作製に従来から用いられている、熱硬化性樹脂を含む絶縁塗料としては、導体上に絶縁皮膜を形成する工程における絶縁皮膜の密着性を高めたものが数多く報告されている。しかし、これらの絶縁塗料では、初期における密着性は得られるものの、長期間に亘って絶縁電線が高温環境下に晒された場合には、導体と絶縁皮膜との密着性を保つことが難しかった。さらに、上記のような従来の絶縁塗料による密着性改良の効果は、絶縁塗料が導体と直接的に接している限りにおいてのみ効果が発現するものであり、機械強度など絶縁電線に求められる他の特性を向上させるために皮膜構造を工夫しようとすると、その構成が限られてしまうという欠点があった。【０００４】
そこで、絶縁被膜の金属導体との密着性を高める成分（密着改良剤）を絶縁塗料に添加して、絶縁被膜の機械的強度を向上させ、それによって絶縁電線の耐加工性をも改善する試みがなされている（例えば、特許文献１〜４参照）。密着改良剤は、樹脂に対して数％添加することが一般的である。しかし、このような絶縁電線は、金属導体に対する絶縁皮膜の密着力の保持は可能であるが、密着改良剤を添加することにより絶縁皮膜自体の耐熱性が不十分となる場合がある。このため、捲線時の加熱等の熱履歴によって機械的強度が低下することにより、絶縁電線の耐加工性が悪化して絶縁被膜の損傷を招き、絶縁特性が低下するという問題が生じる。【０００５】
以上のように、従来は、導体と絶縁皮膜の密着性を向上させる手段として、絶縁塗料を導体上に焼き付けた後に皮膜に含まれる添加剤や残留する溶剤成分によって導体への積極的な化学反応が起こることを利用するものはなかった。
【先行技術文献】
【特許文献】
【０００６】
【特許文献１】特開平８−２１８００７号公報
【特許文献２】国際公開第２００９／０４８１０２号
【特許文献３】特開２００９−９８２４号公報
【特許文献４】特開２００９−１２３４０３号公報
【発明の概要】
【発明が解決しようとする課題】
【０００７】
本発明は、導体に対する密着性を有し、耐熱性に優れた絶縁被膜を形成しうる、絶縁塗料の提供を課題とする。
さらに、本発明は、高温環境に長時間晒されても絶縁皮膜の密着力が低下しない絶縁電線の提供を課題とする。
さらに本発明は、前記絶縁電線の製造方法の提供を課題とする。
【課題を解決するための手段】
【０００８】
本発明者らは上記課題に鑑み、絶縁電線の絶縁皮膜に特定の還元剤を含有させることにより、導体表面の酸化皮膜の生成を抑制し、高温環境下でも金属導体に対する絶縁皮膜の密着力を保持できる絶縁電線の製造方法について鋭意検討を行った。その結果、絶縁皮膜を構成する樹脂組成物の溶剤成分に均一分散し、かつその沸点が十分に高い特定の還元剤を含有させた絶縁塗料を用いて絶縁皮膜を形成することで、焼付け工程後の皮膜中に残留している還元剤によって熱処理後の導体の酸化を防ぐことができ、絶縁皮膜の諸特性を損なうことなく、長期耐熱性に優れた絶縁電線を作製できることを見出した。本発明はこの知見に基づきなされたものである。【０００９】
本発明によれば、下記の手段が提供される。
（１）塗布、焼付けにより絶縁皮膜を形成しうる樹脂と、沸点が１６０℃以上の、炭素数が１０以上の化合物である、一級アルコール、二級アルコール、一級チオールおよび二級チオールからなる群から選ばれる少なくとも１種の還元剤を含有する、絶縁塗料。
（２）前記還元剤の含有量が、樹脂固形分に対して１質量％以上３０質量％以下である、前記（１）項記載の絶縁塗料。
（３）前記還元剤が還元性のヒドロキシ基を有する化合物である、前記（１）又は（２）項記載の絶縁塗料。
（４）前記還元剤がヒドロキシ基を有するテルペノイドである、前記（１）〜（３）のいずれか１項記載の絶縁塗料。
（５）前記還元剤が、シトロネロール、ゲラニオール及びドデカンチオールからなる群より選ばれる、前記（１）又は（２）項記載の絶縁塗料。
（６）焼付塗布層である１層又は２層以上の絶縁皮膜を導体上に有する絶縁電線であって、該絶縁皮膜の少なくとも１層中に沸点が１６０℃以上の、炭素数が１０以上の化合物である、一級アルコール、二級アルコール、ポリオール、一級チオール、二級チオールおよび糖類からなる群から選ばれる少なくとも１種の還元剤が含まれる、絶縁電線。
（７）前記還元剤の含有量が、樹脂固形分に対して１質量％以上３０質量％以下である、前記（６）項記載の絶縁電線。
（８）前記還元剤が還元性のヒドロキシ基を有する化合物である、前記（６）又は（７）項記載の絶縁電線。
（９）前記還元剤がヒドロキシ基を有するテルペノイドである、前記（６）〜（８）のいずれか１項記載の絶縁電線。
（１０）前記還元剤が、シトロネロール、ゲラニオール及びドデカンチオールからなる群より選ばれる、前記（６）又は（７）項記載の絶縁電線。
（１１）塗布、焼付けにより絶縁皮膜を形成しうる樹脂を含む絶縁塗料を導体上に塗布、焼付けする工程を含む絶縁電線の製造方法であって、前記絶縁塗料中に沸点が１６０℃以上の、炭素数が１０以上の化合物である、一級アルコール、二級アルコール、ポリオール、一級チオール、二級チオールおよび糖類からなる群から選ばれる少なくとも１種の還元剤を含有する、絶縁電線の製造方法。
（１２）塗布、焼付けにより絶縁皮膜を形成しうる樹脂を含む絶縁塗料を導体上に塗布、焼付けすることにより絶縁皮膜を形成し、絶縁皮膜上に沸点が１６０℃以上の、炭素数が１０以上の化合物である、一級アルコール、二級アルコール、ポリオール、一級チオール、二級チオールおよび糖類からなる群から選ばれる少なくとも１種の還元剤を塗布、焼付けする、絶縁電線の製造方法。
（１３）沸点が１６０℃以上の、炭素数が１０以上の化合物である、一級アルコール、二級アルコール、ポリオール、一級チオール、二級チオールおよび糖類からなる群から選ばれる少なくとも１種の還元剤を導体上に塗布、焼付けし、さらに塗布、焼付けにより絶縁皮膜を形成しうる樹脂を含む絶縁塗料を塗布、焼付けすることにより絶縁皮膜を形成する、絶縁電線の製造方法。
（１４）前記還元剤が還元性のヒドロキシ基を有する化合物である、前記（１１）〜（１３）のいずれか１項記載の絶縁電線の製造方法。
（１５）前記還元剤がヒドロキシ基を有するテルペノイドである、前記（１１）〜（１４）のいずれか１項記載の絶縁電線の製造方法。
（１７）前記還元剤が、シトロネロール、ゲラニオール及びドデカンチオールからなる群より選ばれる、前記（１１）〜（１３）のいずれか１項記載の絶縁電線の製造方法。
【発明の効果】
【００１０】
本発明の絶縁塗料によれば、導体に対する密着性を保持し、耐熱性に優れた絶縁被膜を形成することができる。
また、本発明の絶縁電線は、高温環境に長時間晒されても導体に対する絶縁皮膜の密着力が低下しないという、優れた効果を奏する。
さらに、本発明の絶縁電線の製造方法は、高温環境に長時間晒されても導体に対する絶縁皮膜の密着力が低下しない絶縁電線を提供することができる。
また、絶縁電線の耐熱試験としては、実際の使用環境よりも高い温度領域にて熱処理が施されるが、本発明の絶縁電線はこのような試験をクリアできる。そのため、本発明によれば、信頼性の高い絶縁電線を提供することが可能になる。
【図面の簡単な説明】
【００１１】
【図１】本発明の絶縁電線の一実施態様を示す断面図である。
【図２】本発明の絶縁電線の別の一実施態様を示す断面図である。
【図３】本発明の絶縁電線のさらに別の一実施態様を示す断面図である。
【図４】本発明の絶縁電線のさらに別の一実施態様を示す断面図である。
【図５】本発明の絶縁電線のさらに別の一実施態様を示す断面図である。
【発明を実施するための形態】
【００１２】
本発明を、図面を参照して詳細に説明する。しかし、本発明はこれに制限されるものではない。
なお、本明細書において、「還元剤」とは、絶縁電線の金属導体中の酸素との反応によって生成される酸化膜の生成を、長時間にわたり高温環境下においても還元反応によって抑制する還元性物質の総称である。金属導体の表面を還元剤により常に正常な状態に保つことで、熱処理後も絶縁皮膜の密着力を一定にすることが可能になることを本発明者らが見出した。
【００１３】
図１〜５は、本発明の絶縁電線の好ましい一実施形態を示す概略断面図である。図１〜５に示すように、本発明の絶縁電線１０は、導体１の外周に、還元剤を含む絶縁皮膜２が設けられている。なお、還元剤を含む絶縁皮膜２は、図２、４及び５に示すように導体１の外周に直接設けてもよいし、図３に示すように、密着改良剤を含有する層４等、他の層を介して導体１上に設けてもよい。さらに、図１〜３及び５に示すように、導体１と還元剤を含む絶縁皮膜２との間、還元剤を含む絶縁皮膜２の外側、などに還元剤を含まない絶縁皮膜３等を設けてもよい。すなわち、本発明において、還元剤の含まれる層（皮膜）は、導体上に直接形成されていてもよいし、他の層を介して導体の外周に設けられていてもよい。
【００１４】
本発明の絶縁塗料は、絶縁皮膜を構成する樹脂組成物の溶剤成分に、特定の還元剤が均一に分散している。本発明に用いる溶剤成分としては特に制限はなく、例えば、N-メチル-2-ピロリドン、N,N-ジメチルアセトアミド、N,N-ジメチルホルムアミド等のアミド系溶媒；N,N-ジメチルエチレンウレア、N,N-ジメチルプロピレンウレア、テトラメチル尿素等の尿素系溶媒；γ-ブチロラクトン、γ-カプロラクトン等のラクトン系溶媒；プロピレンカーボネート等のカーボネート系溶媒；メチルエチルケトン、メチルイソブチルケトン、シクロヘキサノン等のケトン系溶媒；スルホラン等のスルホン系溶媒などが挙げられる。これらのうち、高溶解性、高反応促進性等の点でアミド系溶媒、尿素系溶媒が好ましく、加熱による架橋反応を阻害しやすい水素原子をもたない等の点で、N-メチル-2-ピロリドン、N,N-ジメチルアセトアミド、N,N-ジメチルエチレンウレア、N,N-ジメチルプロピレンウレア、テトラメチル尿素がより好ましく、N-メチル-2-ピロリドンが特に好ましい。
【００１５】
本発明において、絶縁塗料を導体上に塗布、焼付けすることで還元剤が完全に蒸発することを避けるために、その沸点が１６０℃以上（好ましくは１８０℃以上、より好ましくは２１０℃以上、好ましくは２９０℃以下、より好ましくは２５０℃以下、好ましくは１８０℃〜２９０℃、より好ましくは２１０℃〜２５０℃）のものを用いる。還元剤の沸点が１６０℃未満の場合、還元剤の反応性が高いため、熱硬化性樹脂を構成する低分子量成分同士が重合して硬化する温度領域で、還元剤が当該低分子量成分と反応を起こすことにより熱硬化性樹脂の重合反応を阻害し、焼き付けによる硬化が不足する結果となり、絶縁皮膜の強度が低下してしまう。
還元剤の沸点を１６０℃以上のものとすれば、還元剤が完全に蒸発したり、熱硬化性樹脂の成分と反応したりすることなく、程よく熱硬化性樹脂中に混入させることが可能になる。このような還元剤としては、塗布、焼付けにより絶縁皮膜を形成しうる樹脂と相溶し、導体の酸化膜の生成を抑制するものであれば特に制限はなく、アルコール類、ポリオール類、アルデヒド類、チオール類、ヒドロキノン類、糖類等の有機化合物が挙げられる。また、前記還元剤は、１５０℃以上２５０℃以下の範囲で酸化されるものが好ましい。還元剤は、標準状態（２３℃）にて固体状でも、液体状でもよい。
【００１６】
一級アルコール、二級アルコール、一級チオール、二級チオールは酸化されてそれぞれカルボン酸、カルボニル基、スルフィン酸、チオカルボニル基にそれぞれ変換し、導体の還元が可能となる。この導体の還元は熱環境に置かれたときに特に反応が促進されることから、高温環境に長時間晒されたときの導体と絶縁皮膜との間の密着力の維持が可能となる。
【００１７】
本発明に用いることができるアルコール類としては特に制限はないが、モノテルペン（炭素数：１０）、セスキテルペン（炭素数：１５）、ジテルペン（炭素数：２０）、セスタテルペン（炭素数：２５）、トリテルペン（炭素数：３０）、テトラテルペン（炭素数：４０）等のテルペン類のうち、ヒドロキシ基を持つテルペノイド（例えば、ゲラニオール、リナロール、ファルネソール、ピクロトキシン、ホルボールアニサチン、リナロール、グリチルレチン酸、テルピネオール、カルベオール、シトロネロール、テルピネオール）；アニスアルコール、ベンジルアルコール、ジヒドロミルセノール、ジメチルベンジルカルビノール、ジプロピレングリコール、ドデカノール、フェンキルアルコール、3-メトキシ-3-メチルブタノール、オクタノール、3-（5-イソカンフィル）-シクロヘキサノール、テトラヒドロリナロール、ヘキサノール、2-t-ブチルシクロヘキサノール等の飽和アルコール；シトロネロール、ファルネソール、ネロール、2-フェニルエチルアルコール、アスコルビン酸、フェニルエチルジメチルカルビノール、2-メチル-4-（2,2,3-トリメチル-3-シクロペンテン-1-イル）-2-ブテン-1-オール、サンタロール、カルベオール、シトロネロール、テルピネオール、シンナミックアルコール、シス-3-ヘキセノール等の不飽和アルコール等が挙げられる。本発明において、これらのアルコール類のうち、１種を単独で用いてもよいし、２種以上を組み合わせて用いてもよい。
【００１８】
本発明に用いることができるポリオール類としては特に制限はないが、エチレングリコール、ジエチレングリコール、トリエチレングリコール、テトラエチレングリコール、1,2-プロパンジオール、ジプロピレングリコール、1,2-ブタンジオール、1,3-ブタンジオール、1,4-ブタンジオール、2,3-ブタンジオール-1,5-ペンタンジオール及びポリエチレングリコールなどのジオール類が挙げられる。本発明において、これらのポリオール類のうち、１種を単独で用いてもよいし、２種以上を組み合わせて用いてもよい。これらのポリオール類のうち、両末端にヒドロキシ基を有するジオール類がより好ましく、熱硬化性樹脂の溶解力に優れている点でテトラエチレングリコールがさらに好ましい。
【００１９】
本発明に用いることができるアルデヒド類としては特に制限はないが、ペリルアルデヒド、シトロネラール、ゲラニアール、ネラールが挙げられる。これらのうち、酸素の存在下でのワニス安定性、溶剤への溶解性の点でゲラニアール、ネラールがより好ましい。これらのアルデヒド類のうち、１種を単独で用いてもよいし、２種以上を組み合わせて用いてもよい。
【００２０】
本発明に用いることができるチオール類としては特に制限はないが、オクタンチオール、デカンチオール、ドデカンチオール、オクタデカンチオール等の脂肪族チオール類、ビス（2-メルカプトエチル）スルフィド、ビス（2,3-ジメルカプトプロピル）スルフィド、1,2-ビス（2-メルカプトエチルチオ）エタン、2-（2-メルカプトエチルチオ）-1,3-ジメルカプトプロパン、1,2-ビス（2-メルカプトエチルチオ）-3-メルカプトプロパン、4-メルカプトメチル-1,8-ジメルカプト-3,6-ジチアオクタン、2,4-ビス（メルカプトメチル）-1,5-ジメルカプト-3-チアペンタン、4,8-ビス（メルカプトメチル）-1,11-ジメルカプト-3,6,9-トリチアウンデカン、4,7-ビス（メルカプトメチル）-1,11-ジメルカプト-3,6,9-トリチアウンデカン、5,7-ビス（メルカプトメチル）-1,11-ジメルカプト-3,6,9-トリチアウンデカン、1,2,7-トリメルカプト-4,6-ジチアヘプタン、1,2,9-トリメルカプト-4,6,8-トリチアノナン、1,2,8,9-テトラメルカプト-4,6-ジチアノナン、1,2,10,11-テトラメルカプト-4,6,8-トリチアウンデカン、1,2,12,13-テトラメルカプト-4,6,8,10-テトラチアトリデカン、テトラキス（4-メルカプト-2-チアブチル）メタン、テトラキス（7-メルカプト-2,5-ジチアヘプチル）メタン、1,5-ジメルカプト-3-メルカプトメチルチオ-2,4-ジチアペンタン、3,7-ビス（メルカプトメチルチオ）-1,9-ジメルカプト-2,4,6,8-テトラチアノナン、1,1,3,3-テトラキス（メルカプトメチルチオ）プロパン、2,5-ビス（メルカプトメチル）-1,4-ジチアン、2,5-ビス（2-メルカプトエチル）-1,4-ジチアン、2,5-ビス（メルカプトメチル）-1-チアン、2,5-ビス（2-メルカプトエチル）-1-チアン、ビス（4-メルカプトフェニル）スルフィド、ビス（4-メルカプトメチルフェニル）スルフィド、3,4-チオフェンジチオール等のポリチオール類、及びこれらの２量体〜２０量体といったオリゴマーなどのチオール類が挙げられる。これらのうち、溶剤への溶解性、空気中で劣化しにくい点でドデカンチオール、4,7-ビス（メルカプトメチル）-1,11-ジメルカプト-3,6,9-トリチアウンデカンがより好ましい。これらのチオール類のうち、１種を単独で用いてもよいし、２種以上を組み合わせて用いてもよい。
【００２１】
本発明に用いることができるヒドロキノン類としては特に制限はないが、ヒドロキノン、モノメチルヒドロキノン、モノエチルヒドロキノン、2,3-ジメチルヒドロキノン、2,5-ジメチルヒドロキノン、2,6-ジメチルヒドロキノン、及びヒドロキノン化合物（例えば、3-メチル-4-ヒドロキシフェニルバレレート、3-メチル-4-ヒドロキシフェニルデカノエート、3-メチル-4-ヒドロキシフェニルオレエート、3-エチル-4-ヒドロキシフェニルオクタノエート、3-エチル-4-ヒドロキシフェニルオレエート、3-プロピル-4-ヒドロキシフェニルミリステート、3-プロピル-4-ヒドロキシフェニルパルミトレエート、3-イソプロピル-4-ヒドロキシフェニルパルミテート、3-イソプロピル-4-ヒドロキシフェニルミリストレエート、3-ブチル-4-ヒドロキシフェニルラウレート、3-ブチル-4-ヒドロキシフェニルリノレエート、3-イソブチル-4-ヒドロキシフェニルバレレート、3-イソブチル-4-ヒドロキシフェニルリノレネート、3-sec-ブチル-4-ヒドロキシフェニルステアレート、3-sec-ブチル-4-ヒドロキシフェニルミリストレエート、3-tert-ブチル-4-ヒドロキシフェニルバレレート、3-tert-ブチル-4-ヒドロキシフェニルデカノエート、3-tert-ブチル-4-ヒドロキシフェニルオレエート、3-ペンチル-4-ヒドロキシフェニルオクタノエート、3-ペンチル-4-ヒドロキシフェニルリノレネート）が挙げられる。これらのうち、溶剤への溶解性の観点からヒドロキノン、モノエチルヒドロキノンがより好ましい。これらのヒドロキノン類のうち、１種を単独で用いてもよいし、２種以上を組み合わせて用いてもよい。
【００２２】
本発明に用いることができる糖類としては、単糖類及び多糖類が挙げられる。具体的には、アロース、アルトロース、グルコース、フルクトース、ラクトース、マンノース、グロース、イドース、ガラクトース、タロース等が挙げられる。本発明において、これらの糖類のうち１種を単独用いてもよいし、２種以上を組み合わせて用いてもよい。これらの糖類のうち、汎用的な物質であり、かつ安価である点からグルコースを用いることが好ましい。
【００２３】
本発明に用いることができるカルボン酸としては特に制限はないが、高温で分解されるとホルミル基（アルデヒド）を持つギ酸に変換するシュウ酸や、ヒドロキシ基を有するアスコルビン酸が挙げられる。
【００２４】
本発明に用いる還元剤としては、１８０℃以上の高温で活発に還元作用が発現することが好ましい。このような観点から、本発明に用いる還元剤として、還元性のヒドロキシ基を有する化合物が好ましい。
また、本発明に用いる還元剤としては、絶縁塗料を導体上に塗布、焼付けしても還元剤が完全に分解、蒸発することのないよう、ある程度の分子量を有する化合物であることが好ましい。このような観点から、本発明に用いる還元剤として、還元剤１分子中の炭素数が１０以上（好ましくは１５以下、より好ましくは１２以下、好ましくは１０〜１５、より好ましくは１０〜１２）である化合物が用いられる。
さらに、本発明に用いることができる有機系還元剤としては、高沸点、かつ熱硬化性樹脂オリゴマーの溶解能が十分であることが好ましい。このような観点から、本発明に用いる還元剤として、不飽和炭化水素基を有するために揮発性が高く、気体となって初めて還元性を示す、ヒドロキシ基を有するテルペノイドが好ましい。
【００２５】
本発明において、前記還元剤のうち１種を単独で用いてもよいし、２種以上を組み合わせて用いてもよい。
【００２６】
本発明の絶縁塗料における還元剤の含有量は、還元剤の種類によって適宜設定することができるが、樹脂固形分に対して１質量％以上（好ましくは２質量％以上）３０質量％以下（好ましくは１５質量％以下、より好ましくは１０質量％）、あるいは、１〜３０質量％、好ましくは１〜１５質量％、より好ましくは２〜１０質量％である。還元剤の含有量が樹脂固形分に対して少なすぎると、焼き付け時にすべての還元剤が蒸発して効果が発現しにくくなる。一方還元剤の含有量が樹脂固形分に対して多すぎると、樹脂固形分の溶解能が低下し、熱硬化性樹脂の硬化反応が進行しにくくなり、熱硬化性樹脂の析出が発生するなど、ワニスの安定性が悪くなり、絶縁皮膜の強度が低下する。
【００２７】
本発明に用いる、絶縁皮膜を形成しうる樹脂としては特に制限はないが、耐熱性の観点から、ポリエステル樹脂、ポリイミド樹脂、ポリエステルイミド樹脂、ポリアミドイミド樹脂などの熱硬化性樹脂が好ましく用いられる。本発明において、熱硬化性樹脂は、１種を単独で用いてもよく、２種以上を混合して用いてもよい。
【００２８】
本発明に用いることができるポリエステル樹脂としては特に制限はないが、芳香族ポリエステルにフェノール樹脂などを添加することによって変性したものが挙げられる。具体的には、耐熱クラスがＨ種のポリエステル樹脂が挙げられる。市販のＨ種ポリエステル樹脂としては、Ｉｓｏｎｅｌ２００（商品名、スケネクタディインターナショナル社製）等を挙げることができる。
本発明に用いることができるポリイミド樹脂としては特に制限はないが、熱硬化性芳香族ポリイミドなどの通常のポリイミド樹脂、例えば、芳香族テトラカルボン酸二無水物と芳香族ジアミン類を極性溶媒中で反応させて得られるポリアミド酸溶液を用い、絶縁皮膜を形成する際の焼付け時の加熱処理によりイミド化させることによって熱硬化させるものが挙げられる。市販のポリイミド樹脂としては、Ｕワニス（商品名、宇部興産社製）、Ｕイミドワニス（商品名、ユニチカ社製）等を挙げることができる。
本発明に用いることができるポリアミドイミド樹脂としては特に制限はないが、極性溶媒中でトリカルボン酸無水物とジイソシアネート類を直接反応させて得たもの、極性溶媒中でトリカルボン酸無水物にジアミン類を混合しジイソシアネート類でアミド化して得たものが挙げられる。市販のポリアミドイミド樹脂としては、ＨＩ４０６（商品名、日立化成社製）等を挙げることができる。
本発明に用いることができるポリエステル樹脂としては特に制限はないが、市販のポリエステルイミド樹脂としてNeoheat  8200K2、Neoheat  8600、LITON  3300（商品名、東特塗料社製））等を挙げることができる。
【００２９】
本発明の絶縁塗料に、本発明の効果を損なわない範囲内で、結晶化核剤、結晶化促進剤、気泡化核剤、酸化防止剤、帯電防止剤、紫外線防止剤、光安定剤、蛍光増白剤、顔料、染料、相溶化剤、滑剤、強化剤、難燃剤、架橋剤、架橋助剤、可塑剤、増粘剤、減粘剤及びエラストマーなどの各種添加剤や、メラミン樹脂、エポキシ樹脂などの密着改良剤、皮膜強度を向上させるための無機酸化物フィラー、樹脂フィラー、タルク等の鉱物を配合してもよい。
【００３０】
本発明の絶縁電線に用いる導体１としては、例えば、銅、銅合金、アルミニウム、アルミニウム合金又はそれらの組み合わせなど、絶縁電線の導体として通常使用されているものが挙げられる。また、導体１の断面形状も特に制限はなく、図１〜４に示すように丸形状でも、図５に示すように矩形で角が丸くなったものでもよい。
【００３１】
本発明の絶縁電線は、絶縁皮膜を形成しうる樹脂を含む絶縁塗料を導体上に塗布、焼付けるより１層又は２層以上の絶縁皮膜を形成した絶縁電線であって、該絶縁皮膜の少なくとも１層中に沸点が１６０℃以上の還元剤が含まれる。絶縁皮膜中に含まれる還元剤が高温環境で導体に発生する酸化膜の成長を抑制することで、絶縁皮膜の導体に対する密着性が保持される。したがって、本発明の絶縁電線は、耐熱性と機械特性に優れるとともに、高温環境に長時間晒されたときであっても絶縁被膜の密着性が低下しないという、優れた効果を奏する。
本発明の絶縁電線に用いる絶縁皮膜を形成しうる樹脂及び還元剤の具体例としては、前記絶縁塗料に用いられるものと同様であり、好ましい範囲も同様である。また、還元剤の含有量の好ましい範囲についても、前記絶縁塗料における好ましい範囲と同様である。
【００３２】
本発明の絶縁電線の製造方法としては、絶縁皮膜中に１６０℃以上の沸点を有する還元剤が含まれる方法であれば特に制限はない。本発明の絶縁電線における絶縁被膜の形成方法としては、本発明の絶縁塗料を導体上に塗布、焼付けする方法；還元剤を含まない絶縁塗料を導体上に塗布、焼付けた後又は焼付け中に、気体状の還元剤を吹き付ける方法；絶縁皮膜を形成しうる樹脂を含む絶縁塗料を導体上に塗布、焼付けすることにより絶縁皮膜を形成し、絶縁皮膜上に還元剤を塗布、焼付けする方法；還元剤を導体上に塗布、焼付けし、さらに絶縁皮膜を形成しうる樹脂を含む絶縁塗料を塗布、焼付けする方法、等が挙げられる。これらの方法により、高温環境に長時間晒されたときであっても、絶縁電線の導体と絶縁被膜との間の密着力を保持することができる。
【００３３】
還元剤を導体上又は絶縁皮膜上に塗布、焼付ける場合、導体又は絶縁皮膜に還元剤単体又は還元剤組成物を噴霧してもよいし、導体又は絶縁皮膜を設けた導体ごと還元剤組成物に浸漬してもよい。この場合、還元剤組成物における還元剤の濃度に特に制限はないが、還元剤組成物の溶剤が焼き付けで蒸発しやすいよう、３０重量％以上であることが好ましい。前記溶剤としては、還元剤が溶解すれば特に制限はないが、例えば、エチルメチルケトン、アセトン、酢酸エチル、酢酸メチル、トルエン、テトラヒドロフラン、メタノール、エタノール、イソプロパノール、クロロホルム、ジクロロメチレンなど比較的揮発性の高いものを用いるのが好ましい。
【００３４】
本発明の絶縁電線に用いる還元剤は、還元剤を含む絶縁塗料を導体上やその他の層として塗布、焼付けしなくとも、その効果を発現させることができる。本発明において、沸点が１６０℃以上の還元剤を導体上に直接塗布し、その上に、還元剤を含まない熱硬化性樹脂層を形成してもよい。還元剤の塗布方法に特に制限はないが、熱硬化性樹脂ワニス塗布の前に、還元剤溶液を導体にスプレー塗布してもよいし、還元剤溶液に導体を浸漬させてもよい。あるいは、還元剤を含まない絶縁層を導体上に形成し、その上に還元剤溶液をスプレー塗布してもよいし、還元剤溶液に浸漬させてもよい。
【００３５】
本発明において、還元剤は単体でそのまま塗布しても良いし、揮発性の良い有機溶剤（例えば、酢酸エチル、メタノール、アセトン、メチルエチルケトン、クロロホルム、トルエン、ヘキサン、シクロヘキサン、テトラヒドロフランなど）で希釈して用いてもよい。還元剤の濃度に特に制限はないが、５％〜８０体積％が、還元剤の強い香りを抑えることができる点で好ましい。
【００３６】
本発明の絶縁電線は、本発明の絶縁塗料を塗布、焼付けて形成した絶縁皮膜を少なくとも１層有することが好ましい。このような絶縁皮膜は、導体上に直接設けてもよいし、他の層を介して導体の外周に設けてもよい。
【００３７】
本発明の絶縁電線において、導体との密着性に優れた、密着改良剤を含む密着層を形成してもよい。密着層は、導体上に密着層用の熱硬化性樹脂ワニスを塗布し、焼き付け硬化を行うことで形成することができる。このような密着層を形成することにより、特に、初期の密着性、すなわち導体上に絶縁皮膜を形成する工程における絶縁皮膜の密着性を高めることができる。
密着層に使用できる熱硬化性樹脂としては、例えば、ポリイミド、ポリウレタン、ポリアミドイミド、ポリエステル、ポリベンゾイミダゾール、ポリエステルイミド、メラミン樹脂、エポキシ樹脂などを挙げることができる。
密着改良剤としては、例えば、シランアルコキシド系密着改良剤（シランカップリング剤)、チタンアルコキシド、チタンアシレート、チタンキレートなどチタン系密着改良剤、トリアジン系密着改良剤、イミダゾール系密着改良剤、メラミン系密着改良剤、カルボジイミド系密着改良剤、チオール系密着改良剤など、絶縁電線の密着改良剤として通常用いられるものを用いることができる。
密着改良剤の添加量に特に制限はないが、樹脂固形分に対して０．０１質量以上が好ましく、１０質量％以下が好ましく、０．０１〜１０質量％程度が好ましい。また、密着層の厚さに特に制限はないが、１μｍ以上であることが好ましい。
【００３８】
本発明では、沸点が１６０℃以上であり、約１５０〜２５０℃で特に酸化されやすい還元剤を用いているので、前記範囲又はそれ以上の温度範囲に絶縁電線が晒された場合に初めて、還元剤による導体に含まれる酸素のとの反応によって生成される酸化膜の生成が抑制される。
絶縁電線の被膜に密着改良剤が含まれる場合、密着力を発現させるべく密着改良剤と導体金属との間で配位結合を形成させるために、密着改良剤を含む密着層は導体に直接接していなければいけない。さらに、この密着改良剤による反応は固体又は液体の状態でのみ起こる。これに対して、本発明に用いる還元剤は、例えば導体が銅である場合、液体又は気体状態で導体表面に生成される酸化銅に作用し、これを銅に還元する作用を有する。そのため、還元剤単体又は還元剤を含む絶縁層が導体表面に直接接していなくとも、絶縁皮膜を構成する樹脂内部を気体となった還元剤が透過して、導体表面に達すればよい。本発明に用いる還元剤は、約１４０℃程度で気化反応が始まる。これにより、導体表面における酸化銅の成長を抑制することができる。また、還元剤による還元反応は、絶縁電線の晒される温度が高いほうが進みやすい。
さらに、絶縁塗料の焼付けは５００℃以上で行う場合があっても、絶縁塗料に含まれる溶剤が蒸発している間は、絶縁皮膜の温度が前記温度にまで上昇することはなく、３００℃にも満たないとされている。したがって、この点を考慮し、本発明の絶縁電線においては、焼付後でも絶縁皮膜に還元剤が残存するよう、焼付温度、焼付時間、還元剤の種類、還元剤の沸点、還元剤の含有量など、適宜設定すればよい。
【実施例】
【００３９】
以下、本発明を実施例に基づきさらに詳細に説明するが、本発明はこれら実施例に限定されるものではない。【００４０】
（実施例１）
２Ｌセパラブルフラスコに、熱硬化性樹脂ワニスとして熱硬化性ポリエステル樹脂ワニス（商品名：Neoheat  8200K2、東特塗料社製、樹脂固形分：４０％）２０００ｇを少量ずつ加え、溶剤としてN,N’-ジメチルアセトアミド６７０ｇを加えた。室温にて攪拌し、暗褐色透明の、導体に接する層用絶縁樹脂ワニスを得た。
別の２Ｌセパラブルフラスコに、熱硬化性樹脂ワニスとして熱硬化性ポリエステル樹脂ワニス（商品名：Neoheat  8200K2、東特塗料社製、樹脂固形分：４０％）２０００ｇを少量ずつ加えた。さらにシトロネロール１９．２ｇを添加し、室温にて攪拌し、暗赤色透明の、還元剤含有絶縁塗料（外層用）を得た。
導体（導体径１ｍｍの銅線）上に、前記導体に接する層用ワニスを塗布し、およそ１０ｍの熱風循環式の竪型炉で５２０℃にて通過時間１０〜２０秒で塗布・焼付を行い、厚さ８μｍの層を形成した。さらに、この上に、前記還元剤含有絶縁塗料を用いて、およそ１０ｍの熱風循環式の竪型炉で５２０℃にて通過時間１０〜２０秒で塗布・焼付を行い還元剤層を形成し、絶縁皮膜の厚さ３０μｍの絶縁電線を作製した。
この実施例１に係る絶縁電線の断面図を図１に示す。【００４１】
（参考例１）
２Ｌセパラブルフラスコに、熱硬化性樹脂ワニスとして、ポリアミドイミド樹脂ワニス（商品名：ＨＩ−４０６シリーズ、日立化成社製、樹脂固形分：３２％）２０００ｇを少量ずつ加えた。さらにオクタノール１９．２ｇを添加し、室温にて攪拌し、暗褐色透明の還元剤含有絶縁塗料を得た。
別の２Ｌセパラブルフラスコに、熱硬化性樹脂ワニスとして、ポリアミドイミド樹脂ワニス（商品名：ＨＩ−４０６シリーズ、日立化成社製、樹脂固形分：３２％）２０００ｇを少量ずつ加え、さらに希釈溶剤としてＮＭＰ（N-メチル-2-ピロリドン）を１３５ｇ加えた。室温にて攪拌し、暗褐色透明の外層用の絶縁塗料を得た。
調製した還元剤含有絶縁塗料を用いて、およそ１０ｍの熱風循環式の竪型炉で５２０℃にて通過時間１０〜２０秒で導体径１ｍｍの銅線に塗布・焼付を行い、厚さ８μｍの還元剤層を形成した。さらに、この上に、前記外層用絶縁塗料を還元剤層と同様に塗布・焼付し、厚さ２２μｍの外層を形成し、絶縁皮膜の厚さ３０μｍの絶縁電線を作製した。
この参考例１に係る絶縁電線の断面図を図２に示す。
【００４２】
（実施例２〜６、参考例２、５および６、並びに比較例２〜４）
熱硬化性樹脂、還元剤、及び熱硬化性樹脂の固形分に対する還元剤の含有量を表１〜３の通り変更した以外は参考例１と同様に、絶縁電線を作製した。
これらの実施例、参考例及び比較例に係る絶縁電線の断面図を図２に示す。
【００４３】
（参考例３）
２Ｌセパラブルフラスコに、熱硬化性樹脂ワニスとして、ポリアミドイミド樹脂ワニス（商品名：ＨＩ−４０６シリーズ、日立化成社製、樹脂固形分：３２％）２０００ｇを少量ずつ加えた。さらにアスコルビン酸６．４ｇを添加し、室温にて攪拌し、暗褐色透明の、導体に接する層用の還元剤含有絶縁塗料を得た。
別の２Ｌセパラブルフラスコに、熱硬化性樹脂ワニスとして、ポリアミドイミド樹脂ワニス（商品名：ＨＩ−４０６シリーズ、日立化成社製、樹脂固形分：３２％）２０００ｇを少量ずつ加え、さらに希釈溶剤としてＮＭＰを１３５ｇ、及びアスコルビン酸６．４ｇを加え、室温にて攪拌し、暗褐色透明の外層用の還元剤含有絶縁塗料を得た。
調製した導体に接する層用の還元剤含有絶縁塗料を用いて、およそ１０ｍの熱風循環式の竪型炉で５２０℃にて通過時間１０〜２０秒での銅線に塗布・焼付を行い、還元剤層を形成した。さらに、この上に、外層用塗料を塗布・焼付して外層を形成し、絶縁皮膜の厚さ３０μｍの絶縁電線を作製した。
この参考例３に係る絶縁電線の断面図を図２に示す。
【００４４】
（参考例４）
還元剤、及び熱硬化性樹脂の固形分に対する還元剤の含有量を表１の通り変更した以外は参考例３と同様に、絶縁電線を作製した。
この参考例４に係る絶縁電線の断面図を図２に示す。
【００４５】
（実施例７）
２Ｌセパラブルフラスコに、熱硬化性樹脂ワニスとしてポリアミドイミド樹脂ワニス（商品名：ＨＩ−４０６シリーズ、日立化成社製、樹脂固形分：３２％）２０００ｇを少量ずつ加え、密着改良剤としてメラミン樹脂（商品名：スーパーベッカミン、ＤＩＣ社製）２４ｇを加えた。室温にて攪拌し、暗褐色透明の密着改良剤含有絶縁樹脂ワニスを得た。
別の２Ｌセパラブルフラスコに、熱硬化性樹脂ワニスとしてポリアミドイミド樹脂ワニス（商品名：ＨＩ−４０６シリーズ、日立化成社製、樹脂固形分：３２％）２０００ｇを少量ずつ加えた。さらにリナロール１９．２ｇを添加し、室温にて攪拌し、暗赤色透明の還元剤含有絶縁塗料（中間層用）を得た。
さらに別の２Ｌセパラブルフラスコに、熱硬化性樹脂ワニスとして  ポリアミドイミド樹脂ワニス（商品名：ＨＩ−４０６シリーズ、日立化成社製、樹脂固形分：３２％）２０００ｇを少量ずつ加え、さらに希釈溶剤としてＮＭＰを１３５ｇ加えた。室温にて攪拌し、暗褐色透明の最外層用絶縁樹脂ワニスを得た。
前記密着改良剤含有絶縁樹脂ワニスを用いて、およそ１０ｍの熱風循環式の竪型炉で５２０℃にて通過時間１０〜２０秒で導体径１ｍｍの銅線に塗布・焼付を行い、厚さ６μｍの密着層を形成した。さらに、この上に、前記還元剤含有絶縁塗料を密着層と同様に塗布・焼付して還元剤層を形成し、さらにこの上に、前記最外層用絶縁樹脂ワニスを還元剤層と同様に塗布・焼付して最外層を形成し、絶縁皮膜の厚さ３０μｍの絶縁電線を作製した。
この実施例７に係る絶縁電線の断面図を図３に示す。
【００４６】
（実施例８）
熱硬化性樹脂としてポリイミド樹脂ワニス（商品名：Ｕ−ワニス、宇部興産社製、樹脂固形分：２０％）を導体上に塗布し、１０ｍの熱風循環式の竪型炉で５２０℃にて通過時間１０〜２０秒で導体径１ｍｍの銅線に塗布・焼付を行い、絶縁皮膜の厚さ３０μｍの絶縁電線を作製した。さらに、シトロネロール１５０ｇを酢酸エチル５００ｇで希釈した還元剤溶液に前記絶縁電線を１秒程度浸漬し、空気乾燥によって酢酸エチルを除去した。
この実施例８に係る絶縁電線の断面図を図４に示す。
【００４７】
（実施例９)
絶縁電線を還元剤溶液に浸漬するのに代えて、シトロネロール１５０ｇを酢酸エチル５００ｇで希釈した還元剤溶液を導体上に直接スプレーを用いて塗布した以外は、実施例８と同様にして、絶縁皮膜の厚さ３０μｍの絶縁電線を得た。
この実施例９に係る絶縁電線の断面図を図４に示す。
【００４８】
（比較例１）
２Ｌセパラブルフラスコに、熱硬化性樹脂ワニスとして、ポリアミドイミド樹脂ワニス（商品名：ＨＩ−４０６シリーズ、日立化成社製、樹脂固形分：３２％）２０００ｇを少量ずつ加え、さらに希釈溶剤としてＮＭＰを１３５ｇ加えた。室温にて攪拌し、暗褐色透明の絶縁塗料を得た。
絶縁塗料を用いて、およそ１０ｍの熱風循環式の竪型炉で５２０℃にて通過時間１０〜２０秒で導体径１ｍｍの銅線に塗布・焼付を行った。さらに、この上に、同じ絶縁塗料を用いて外層を形成し、絶縁皮膜の厚さ３０μｍの絶縁電線を作製した。【００４９】
（比較例５）
熱硬化性樹脂としてポリイミド（商品名：Ｕ−ワニス、宇部興産社製、樹脂固形分：２０％）を用いた以外は比較例１と同様にして、絶縁皮膜の厚さ３０μｍの絶縁電線を作製した。【００５０】
実施例１〜１５及び比較例１〜５の絶縁電線に対して、下記の試験を行った。試験結果を表１〜３に示す。【００５１】
＜可とう性＞
JIS  C3003に記載のエナメル線試験方法に準じて、可とう性を試験した。実施例１〜１５及び比較例１〜５の絶縁電線から適当な長さの試験片を３本切り取り、それぞれについて試験片自身の周囲に線と線とが接触するように緊密に１０回巻きつけたとき、皮膜に導体が見える亀裂を生じないかを目視で観察した。亀裂の発生しなかったものを可とう性が良好（GOOD）と判断し、亀裂が発生したものを可とう性が不良（BAD）と判断した。【００５２】
＜剥離捻回＞
２１０℃、２４時間の熱処理前後の絶縁電線について、長さ３０ｃｍの試験片を取り、片側を回転機に、もう一方の側も固定する。固定した試験片の円周上の一点から線の流れ方向に傷をつけて回転機を回し、絶縁皮膜が切断されるまでの回数を測定した。回数が多いほど、絶縁電線の絶縁被膜の密着力が高いことを示す。【００５３】
＜熱処理後の剥離強度＞
引張試験機（ＪＩＳ  Ｂ７７２１に準拠）を用いて、絶縁電線の１８０°剥離試験を行った。２１０℃、２４時間の熱処理前後の絶縁電線をプレス機で潰し、絶縁皮膜に対して１ｍｍ幅のスリットを入れた。スリット部の絶縁皮膜を引張り試験機に固定して、２５℃、２０ｍｍ／分の速度で剥離強度を測定した。強度が大きいほど、絶縁電線の絶縁被膜の密着力が強いことを示す。【００５４】
＜伸長切断＞
２１０℃、２４時間の熱処理前後の絶縁電線について、長さ４０ｃｍの試験片を取り、その中央部に長さ２５０ｍｍの標線を記した。引張試験機（ＪＩＳＢ７７２１に準拠）を用いて、２５℃、２００ｍｍ／分の速度で切断するまで引っ張り、切断時の標線の変位を絶縁電線の伸びの目安として測定した。さらに、切断時の絶縁皮膜の収縮によって露出した導体の長さを絶縁電線の絶縁被膜の密着力として観測した。なお、導体の露出について、伸長した場合に、密着している箇所が少なく筒状になっているものについては不良（NG）と判断した。【００５５】
＜還元法酸化膜厚測定＞
２１０℃、２４時間の熱処理前後の絶縁電線に幅０．５ｍｍのスリットを入れ、０．１ｍｏｌ／Ｌの塩化カリウム水溶液中に浸漬し５ｍＡの電流を流した。測定の記録速度は２０ｍｍ／ｍｉｎとした。このとき導体の還元に使用した電力から、絶縁電線の酸化皮膜の厚さを測定した。【００５６】
なお、表１〜３中、PAI、PEsI及びPIは、下記のものを示す。
PAI：ポリアミドイミド樹脂ワニス（商品名：ＨＩ−４０６シリーズ、日立化成社製、樹脂固形分：３２％）
PEsI：熱硬化性ポリエステル樹脂ワニス（商品名：Neoheat  8200K2、東特塗料社製、樹脂固形分：４０％）
PI：ポリイミド樹脂ワニス（商品名：Ｕ−ワニス、宇部興産社製、樹脂固形分：２０％）【００５７】
【表１】
0005871439.tif 000002
【００５８】
【表２】
0005871439.tif 000003
【００５９】
【表３】
0005871439.tif 000004
【００６０】
表１及び２に示すように、実施例１〜９では、機械特性に優れ、長時間の熱処理後であっても導体の酸化を防ぐことができ、絶縁皮膜の密着力の低下が抑制された。
これに対して、表３に示すように、比較例１及び比較例５では、絶縁皮膜に還元剤を含まないので、高温環境で導体に発生する酸化膜の成長を抑制することができず、絶縁皮膜の密着性が低下した。比較例２及び比較例３では、還元剤の沸点が低く、熱硬化性樹脂の低分子量成分が硬化する温度領域で還元剤と反応してしまい、焼付け後の分子量が低くなってしまう熱硬化性樹脂の硬化反応を阻害してしまい、焼付後の絶縁皮膜の強度が低下した。比較例４では、還元力のないフェノール性のヒドロキシ基を持つクレゾールを用いたので、導体と絶縁層とが密着している箇所が少なく、加熱処理後に何らかの機械特性に端を発する密着不良が発生した。
【符号の説明】
【００６１】
１  導体
２  還元剤を含む絶縁皮膜
３  還元剤を含まない絶縁層
４  密着改良剤を含む絶縁層
１０  絶縁電線
【図１】
0005871439.tif 000005
【図２】
0005871439.tif 000006
【図３】
0005871439.tif 000007
【図４】
0005871439.tif 000008
【図５】
0005871439.tif 000009